(57)【要約】    【構成】ポリカーボネート樹脂（Ａ）１００重量部あたり、ポリテトラフルオロエチレン含有混合粉体（Ｂ）０．０１〜２重量部、塩化メチレン中での沈降カサ密度が１．1ｇ／ｃｃ以上の酸化チタン（Ｃ）５〜２５重量部、主鎖が分岐構造でかつ含有する有機官能基が芳香族基からなるか、または芳香族基と炭化水素基（芳香族基を除く）とからなるシリコーン化合物（Ｄ）０．０１〜２重量部および有機金属塩（Ｅ）０．００５〜２重量部からなることを特徴とする熱安定性に優れた光反射性難燃、ならびにこれからなる光反射板。    【効果】  本発明の熱安定性に優れた光反射性難燃ポリカーボネート樹脂組成物は、塩素、臭素化合物などからなるハロゲン系難燃剤やリン系難燃剤を含まないことから、環境面への影響についても配慮し、さらに高度な難燃性と光反射性を具備するのみならず優れた熱安定性、表面外観および機械強度を有しており、とりわけ液晶バックライト用途等の光反射板の素材として好適に用いることができる。    【選択図】  なし【特許請求の範囲】
【請求項１】
ポリカーボネート樹脂（Ａ）１００重量部あたり、ポリテトラフルオロエチレン含有混合粉体（Ｂ）０．０１〜２重量部、塩化メチレン中での沈降カサ密度が１．1ｇ／ｃｃ以上の酸化チタン（Ｃ）５〜２５重量部、主鎖が分岐構造でかつ含有する有機官能基が芳香族基からなるか、または芳香族基と炭化水素基（芳香族基を除く）とからなるシリコーン化合物（Ｄ）０．０１〜２重量部および有機金属塩（Ｅ）０．００５〜２重量部からなることを特徴とする熱安定性に優れた光反射性難燃ポリカーボネート樹脂組成物。
【請求項２】
ポリテトラフルオロエチレン含有混合粉体（Ｂ）が、粒子径１０μｍ以下のポリテトラフルオロエチレン粒子と有機系重合体とからなり、当該ポリテトラフルオロエチレンの粒子径が１０μｍを超え凝集体となっていないことを特徴とする請求項１記載の熱安定性に優れた光反射性難燃ポリカーボネート樹脂組成物。
【請求項３】
酸化チタン（Ｃ）の塩化メチレン中での沈降カサ密度が、１．２ｇ／ｃｃ以上であることを特徴とする熱安定性に優れた光反射性難燃ポリカーボネート樹脂組成物。
【請求項４】
有機金属塩（Ｅ）が、芳香族スルホン酸の金属塩またはパーフルオロアルカンスルホン酸の金属塩であることを特徴とする請求項１に記載の熱安定性に優れた光反射性難燃ポリカーボネート樹脂組成物。
【請求項５】
請求項１〜請求項４のいずれか１項に記載の熱安定性に優れた光反射性難燃ポリカーボネート樹脂組成物を用いて成形されてなる光反射板。
【請求項６】
光反射板が、液晶バックライト用光反射板である請求項５記載の光反射板。
【発明の詳細な説明】
【技術分野】
【０００１】
本発明は、特定のポリテトラフルオロエチレン含有混合粉体、酸化チタン、シリコーン化合物、有機金属塩化合物が配合された難燃性、耐衝撃性、作業性、表面外観等に優れ、さらには環境面への影響も配慮したポリカーボネート樹脂組成物、ならびに該組成物より成形されてなる光反射板に関する。本発明に係わる樹脂組成物は、特に液晶バックライト等の光反射板に好適に使用できる。
【背景技術】
【０００２】
ポリカーボネート樹脂は、耐衝撃性、耐熱性などに優れた熱可塑性樹脂であり、電気・電子、機械、自動車、建材などの分野で広く用いられている。このうち、ＯＡを含めた電気・電子などの分野では安全上の要求を満たすため、ポリカーボネート樹脂が有する上述の優れた性能に加えて、難燃性に優れた材料が求められている。
【０００３】
従来は、有機臭素化合物やリン系化合物などの難燃剤が使用されていたが、最近ではより環境面への影響を配慮するべくシリコーン系難燃剤を使用する難燃化の方法が種々提案され、採用されつつある。
【０００４】
しかしながら、米国アンダーライターズ・ラボラトリーズ（ＵＬ）規格９４に基づくＶ−０などの高度な難燃性を満足させるには、当該シリコーン系難燃剤のみによる難燃化ではもちろん不十分であり、ドリッピングを防止するためポリテトラフルオロエチレン樹脂を配合することが提案され、実施されてきた。
【０００５】
【特許文献１】特開昭６０−２３４４２号公報
【特許文献２】特開昭６０−２６０６４７号公報
【特許文献３】特開昭６１−５７６４５号公報
【０００６】
一方、光反射板、とりわけ液晶バックライト用光反射板の用途においては、難燃性ポリカーボネート樹脂に酸化チタン等を配合し、難燃性と光反射性の両者を具備する材料が使用されてきた。
【発明の開示】
【発明が解決しようとする課題】
【０００７】
ポリカ−ボネート樹脂にシリコーン系難燃剤、ポリテトラフルオロエチレン樹脂、酸化チタン等を配合した光反射性難燃ポリカーボネート樹脂材料においては、光反射性を付与するために比較的大量の酸化チタンを配合する必要があった。さらに、この酸化チタンは造粒加工や成形加工の際に受ける熱履歴によりポリカーボネート樹脂の加水分解を促進し、ポリカーボネート樹脂の分子量の低下や成形品表面にシルバーストリーク等の発生を促し成形品の表面外観を悪化させるという問題があった。
【０００８】
また、使用されるポリテトラフルオロエチレン樹脂に起因する表面外観の悪化という問題もあった。これは、ポリカーボネート樹脂組成物の造粒加工時にポリテトラフルオロエチレン樹脂自体が容易に凝集するため、押出機バレルへのフィード性不良、当該樹脂の分散不良が原因とされ、表面外観の悪化のみならず衝撃強度や難燃性の低下といった問題があり、これらの改良が求められてきた。
【０００９】
本発明者は、ポリカーボネート樹脂の特長である耐衝撃性を犠牲にすることなく、造粒加工時の作業性や表面外観にも極めて優れ、かつ環境面への影響にも配慮した熱安定性に優れた光反射性難燃ポリカーボネート樹脂組成物を得るべく研究を重ねた結果、本発明に到達した。
【課題を解決するための手段】
【００１０】
すなわち、本発明は、ポリカーボネート樹脂（Ａ）１００重量部あたり、ポリテトラフルオロエチレン含有混合粉体（Ｂ）０．０１〜２重量部、塩化メチレン中での沈降カサ密度が１．1ｇ／ｃｃ以上の酸化チタン（Ｃ）５〜２５重量部、主鎖が分岐構造でかつ含有する有機官能基が芳香族基からなるか、または芳香族基と炭化水素基（芳香族基を除く）とからなるシリコーン化合物（Ｄ）０．０１〜２重量部および有機金属塩（Ｅ）０．００５〜２重量部からなることを特徴とする熱安定性に優れた光反射性難燃ポリカーボネート樹脂組成物、ならびにそれからなる光反射板または液晶バックライト用光反射板を提供するものである。
【発明の効果】
【００１１】
本発明の熱安定性に優れた光反射性難燃ポリカーボネート樹脂組成物は、塩素、臭素化合物などからなるハロゲン系難燃剤やリン系難燃剤を含まないことから、環境面への影響についても配慮し、さらに高度な難燃性と光反射性を具備するのみならず優れた熱安定性、表面外観および機械強度を有しており、とりわけ液晶バックライト用途等の光反射板の素材として好適に用いることができる。
【発明を実施するための最良の形態】
【００１２】
以下に、本発明について詳細に説明する。
【００１３】
本発明にて使用されるポリカーボネート樹脂（Ａ）とは、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体であり、代表的なものとしては、２，２−ビス（４−ヒドロキシフェニル）プロパン（ビスフェノールＡ）から製造されたポリカーボネート樹脂が挙げられる。
【００１４】
上記ジヒドロキシジアリール化合物としては、ビスフェノールＡの他に、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、ビス（４−ヒドロキシフェニル）フェニルメタン、２，２−ビス（４−ヒドロキシフェニル−３−メチルフェニル）プロパン、１，１−ビス（４−ヒドロキシ−３−第三ブチルフェニル）プロパン、２，２−ビス（４−ヒドロキシ−３−ブロモフェニル）プロパン、２，２−ビス（４−ヒドロキシ−３、５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロペンタン、１，１−ビス（４−ヒドロキシフェニル）シクロヘキサンのようなビス（ヒドロキシアリール）シクロアルカン類、４，４′−ジヒドロキシジフェニルエーテル、４，４′−ジヒドロキシ−３，３′−ジメチルジフェニルエーテルのようなジヒドロキシジアリールエーテル類、４，４′−ジヒドロキシジフェニルスルフィドのようなジヒドロキシジアリールスルフィド類、４，４′−ジヒドロキシジフェニルスルホキシド、４，４′−ジヒドロキシ−３，３′−ジメチルジフェニルスルホキシドのようなジヒドロキシジアリールスルホキシド類、４，４′−ジヒドロキシジフェニルスルホン、４，４′−ジヒドロキシ−３，３′−ジメチルジフェニルスルホンのようなジヒドロキシジアリールスルホン類等が挙げられる。
【００１５】
これらは、単独または２種類以上混合して使用してもよい。これらの他に、ピペラジン、ジピペリジルハイドロキノン、レゾルシン、４，４′−ジヒドロキシジフェニル等を混合して使用してもよい。
【００１６】
さらに、上記のジヒドロキシアリール化合物と以下に示すような３価以上のフェノール化合物を混合使用してもよい。３価以上のフェノールとしてはフロログルシン、４，６−ジメチル−２，４，６−トリ−（４−ヒドロキシフェニル）−ヘプテン、２，４，６−ジメチル−２，４，６−トリ−（４−ヒドロキシフェニル）−ヘプタン、１，３，５−トリ−（４−ヒドロキシフェニル）−ベンゾール、１，１，１−トリ−（４−ヒドロキシフェニル）−エタンおよび２，２−ビス−［４，４−（４，４′−ジヒドロキシジフェニル）−シクロヘキシル］−プロパンなどが挙げられる。
【００１７】
ポリカーボネート樹脂（Ａ）の粘度平均分子量は、通常１００００〜１０００００、好ましくは１５０００〜３５０００である。かかるポリカーボネート樹脂を製造するに際し、分子量調節剤、触媒等を必要に応じて使用することができる。
【００１８】
本発明にて使用されるポリテトラフルオロエチレン含有混合粉体（Ｂ）は、粒子径１０μｍ以下のポリテトラフルオロエチレン粒子と有機系重合体とからなるものであり、当該ポリテトラフルオロエチレンの粒子径が１０μｍを超え凝集体となっていないことを要件とする。
【００１９】
さらに、ポリカーボネート樹脂に配合した際の分散性の観点から、粒子径０．０５〜１．０μｍのポリテトラフルオロエチレン粒子水性分散液と有機系重合体粒子水性分散液とを混合した分散液中で、ビニル単量体を重合した後、凝固またはスプレードライにより粉体化して得られたものが好ましい。当該ポリテトラフルオロエチレン粒子水性分散液は、含フッ素界面活性剤を用いる乳化重合でテトラフルオロエチレンモノマーを重合させることにより得ることができる。
【００２０】
ポリテトラフルオロエチレン粒子の乳化重合の際、ポリテトラフルオロエチレンの特性を損なわない範囲で、共重合成分としてヘキサフルオロプロピレン、クロロトリフルオロエチレン、フルオロアルキルエチレン、パーフルオロアルキルビニルエーテル等の含フッ素オレフィンや、パーフルオロアルキル（メタ）アクリレート等の含フッ素アルキル（メタ）アクリレートを用いることができる。共重合成分の含量は、テトラフルオロエチレンに対して１０重量％以下であることが好ましい。
【００２１】
ポリテトラフルオロエチレン粒子分散液の市販原料としては、旭硝子フロロポリマー社製のフルオンＡＤ−１、ＡＤ−９３６、ダイキン工業社製のポリフロンＤ−１、Ｄ−２、三井デュポンフロロケミカル社製のテフロン３０Ｊ等を代表例として挙げられる。
【００２２】
ポリテトラフルオロエチレン含有混合粉体（Ｂ）を得るために用いる有機系重合体粒子水性分散液は、ビニル単量体を乳化重合等の公知の方法により重合させることにより得ることができる。
【００２３】
有機系重合体粒子水性分散液を得るために用いるビニル単量体、または粒子径０．０５〜１．０μｍのポリテトラフルオロエチレン粒子水性分散液と有機系重合体粒子水性分散液とを混合した分散液中で重合させるビニル単量体としては、特に制限されるものではないが、ポリカーボネート樹脂（Ａ）に配合する際の分散性の観点からポリカーボネート樹脂（Ａ）との親和性が高いものであることが好ましい。
【００２４】
これらビニル単量体の具体例としては、スチレン、α−メチルスチレン、ｐ−メチルスチレン、ｏ−メチルスチレン、ｔ−ブチルスチレン、ｏ−エチルスチレン、ｐ−クロロスチレン、ｏ−クロロスチレン、２，４−ジクロロスチレン、ｐ−メトキシスチレン、ｏ−メトキシスチレン、２，４−ジメチルスチレン等の芳香族ビニル単量体；アクリル酸メチル、メタクリル酸メチル、アクリル酸エチル、メタクリル酸エチル、アクリル酸ブチル、メタクリル酸ブチル、アクリル酸−２−エチルヘキシル、メタクリル酸−２−エチルヘキシル、アクリル酸ドデシル、メタクリル酸ドデシル、アクリル酸トリデシル、メタクリル酸トリデシル、アクリル酸オクタデシル、メタクリル酸オクタデシル、アクリル酸シクロヘキシル、メタクリル酸シクロヘキシル等の（メタ）アクリル酸エステル単量体；アクリロニトリル、メタアクリロニトリル等のシアン化ビニル単量体；無水マレイン酸等のα，β−不飽和カルボン酸；Ｎ−フェニルマレイミド、Ｎ−メチルマレイミド、Ｎ−シクロヒキシルマレイミド等のマレイミド単量体；グリシジルメタクリレート等のエポキシ基含有単量体；ビニルメチルエーテル、ビニルエチルエーテル等のビニルエーテル単量体；酢酸ビニル、酪酸ビニル等のカルボン酸ビニル単量体；エチレン、プロピレン、イソブチレン等のα−オレフィン単量体；ブタジエン、イソプレン、ジメチルブタジエン等のジエン単量体等を挙げることができる。これらの単量体は、単独であるいは２種以上混合して用いてもよい。
【００２５】
これらの単量体の中でポリカーボネート樹脂（Ａ）との親和性の観点から好ましいものとして、芳香族ビニル系単量体、シアン化ビニル系単量体からなる群より選ばれる１種以上の単量体を３０重量％以上含有する単量体を挙げることができる。特に好ましいものとして、スチレン、アクリロニトリルからなる群より選ばれる１種以上の単量体を３０重量％以上含有する単量体を挙げることができる。
【００２６】
ポリテトラフルオロエチレン含有混合粉体（Ｂ）中に占めるポリテトラフルオロエチレンの含有割合は、０．１重量％〜９０％重量であることが好ましい。０．１重量％未満であると難燃性の改良効果が不十分となり、９０重量％を超えると表面外観に悪影響を及ぼす可能性がある場合がある。
【００２７】
ポリテトラフルオロエチレン含有混合粉体（Ｂ）は、その水性分散液を、塩化カルシウム、硫酸マグネシウム等の金属塩を溶解した熱水中に投入し、塩析、凝固した後に乾燥するか、スプレードライにより粉体化することができる。
【００２８】
通常のポリテトラフルオロエチレンファインパウダーは、粒子分散液の状態から粉体として回収する工程で１００μｍ以上の凝集体となってしまうために熱可塑性樹脂に均一に分散させることが困難であるのに対して、本発明に用いるポリテトラフルオロエチレン含有混合粉体（Ｂ）は、ポリテトラフルオロエチレンが単独で粒子径１０μｍを超えるドメインを形成していないためにポリカーボネート樹脂（Ａ）に対する分散性がきわめて優れている。この結果、本発明のポリカーボネート樹脂組成物は、ポリテトラフルオロエチレンがポリカーボネート中で効率よく微細繊維化しており、難燃性が優れる上に、表面外観、衝撃特性にも優れるものとなる。
【００２９】
ポリテトラフルオロエチレン含有混合粉体（Ｂ）の配合量は、ポリカーボネート樹脂（Ａ）１００重量部あたり、０．０１〜２重量部である。０．０１重量部未満ではドリッピング防止効果に劣るため難燃性が低下するので好ましくない。また、２重量部を超えると、耐衝撃性が低下したり、表面外観が悪化するので好ましくない。好ましい配合量は、０．１〜１．５重量部、より好ましくは０．６〜１．０重量部である。
【００３０】
本発明にて使用される酸化チタン（Ｃ）の塩化メチレン中での沈降カサ密度は、１．１ｇ／ｃｃ以上であることを要件とする。当該沈降カサ密度は、次式により求められる。
塩化メチレン中の沈降カサ密度（ｇ／ｃｃ）
＝（溶解した酸化チタン重量（ｇ））÷（４８時間後の酸化チタン沈降体積（ｃｃ））  式中の４８時間後の酸化チタン沈降体積（ｃｃ）は、メスシリンダーを用いて所定量の酸化チタンを塩化メチレン中に溶解させ、４８時間後の沈降酸化チタンの体積を求められる。
【００３１】
塩化メチレン中の沈降カサ密度が１．１ｇ／ｃｃ未満であると、ポリカーボネート樹脂（Ａ）中での酸化チタンの分散性が悪く、その結果、シルバーストリークが発生し成形品外観が劣るので好ましくない。塩化メチレン中の沈降カサ密度が１．２ｇ／ｃｃ以上の酸化チタンを用いるとより好適である。
【００３２】
酸化チタン（Ｃ）は、塩素法、硫酸法どちらで製造されたものでもよく、その結晶形態としてはルチル型、アナターゼ型のどちらであっても構わない。酸化チタンの粒径としては０．１〜０．５μｍ程度のものが好適に使用可能である。また、酸化チタンのような無機フィラーの分散性は使用される樹脂に近い極性を有する溶媒中での沈降カサ密度が大きい方が樹脂中での分散性に優れると云われている。そのため、ポリカーボネート樹脂（Ａ）の良溶媒である塩化メチレン中での沈降カサ密度が大きい酸化チタンが好適に使用される。
【００３３】
酸化チタン（Ｃ）の配合量は、ポリカーボネート樹脂（Ａ）１００重量部あたり５〜２５重量部である。配合量が５重量部未満では光反射性に劣り、また２５重量部を超えると、外観や難燃性が悪化するので好ましくない。より好ましくは９〜１６重量部の範囲である。
【００３４】
主鎖が分岐構造でかつ有機官能基が芳香族基からなるか、または芳香族基と炭化水素基（芳香族基を除く）とからなるシリコーン化合物（Ｄ）としては、下記一般式（１）に示されるようなものである。
一般式（１）
【００３５】
【化１】
2006241262.tif 000002
【００３６】
一般式（１）において、Ｒ１、Ｒ２およびＲ３は主鎖の有機官能基を、Ｘは末端の官能基を表わす。
【００３７】
シリコーン化合物（Ｄ）は、分岐単位としてＴ単位（ＲＳｉＯ1.５）および／またはＱ単位（ＳｉＯ2.0）を持つことを特徴とする。これらは全体のシロキサン単位（Ｒ３〜０ＳｉＯ２〜０．５）の２０モル％以上含有することが好ましい。（Ｒは有機官能基をあらわす。）また、シリコーン化合物（Ｄ）は、含有される有機官能基のうち芳香族基が２０モル％以上であることが好ましい。
【００３８】
この含有される芳香族基としては、フェニル、ビフェニル、ナフタレンまたはこれらの誘導体であるが、フェニル基が好適に使用できる。
【００３９】
シリコーン化合物（Ｄ）中の有機官能基で、主鎖や分岐した側鎖に付いたもののうち芳香族基以外の有機基としては、炭素数４以下の炭化水素基が好ましく、メチル基が好適に使用できる。さらに、末端基はメチル基、フェニル基、水酸基の内から選ばれた１種またはこれらの２種から３種までの混合物であることが好ましい。
【００４０】
シリコーン化合物（Ｄ）の平均分子量（重量平均）は、好ましくは３０００〜５０００００であり、更に好ましくは５０００〜２７００００である。
【００４１】
シリコーン化合物（Ｄ）の配合量は、ポリカーボネート樹脂（Ａ）１００重量部あたり０．０１〜２重量部である。配合量が当該範囲外においては、いずれの場合も難燃効果が不十分であるので好ましくない。より好ましくは０．０５〜１．０重量部の範囲である。
【００４２】
本発明にて使用される有機金属塩（Ｅ）としては、芳香族スルホン酸の金属塩、パーフルオロアルカンスルホン酸の金属塩があげられ、好適には、４−メチル−Ｎ−（４−メチルフェニル）スルフォニル−ベンゼンスルフォンアミドのカリウム塩、ジフェニルスルホン−３−スルホン酸カリウム、ジフェニルスルホン−３−３'−ジスルホン酸カリウム、パラトルエンスルホン酸ナトリウム、パーフルオロブタンスルホン酸カリウム塩等が使用できる。
【００４３】
有機金属塩（Ｅ）の配合量は、ポリカーボネート樹脂（Ａ）１００重量部あたり０．００５〜２重量部である。配合量が０．００５重量部未満では、難燃性が低下するので好ましくない。また、２重量部を超えると、機械物性や難燃性が得られなかったり、表面外観が悪化したりするといった問題が発生するので好ましくない。より好ましくは、０．１〜１重量部の範囲である。
【００４４】
本発明において、成分（Ａ）、（Ｂ）、（Ｃ）、（Ｄ）、（Ｅ）を混合するにあたり、その形態および順序には何ら制限はない。例えば、有機溶媒溶液、パウダー、ペレット状態のポリカーボネート樹脂（Ａ）に、パウダー状態の（Ｂ）、（Ｃ）、（Ｄ）、（Ｅ）を添加する方法、溶融状態のポリカーボネート樹脂（Ａ）に、パウダー状態の（Ｂ）、（Ｃ）、（Ｄ）、（Ｅ）を添加する方法などがあげられる。また、全ての成分をタンブラー、リボンブレンダー、高速ミキサー等により一括混合する方法や任意の成分を一旦これら混合機により混合した後に残りの成分を配合する方法が挙げられる。さらにはポリカーボネート樹脂（Ａ）とポリテトラフルオロエチレン含有混合粉体（Ｂ）とを混合したマスターバッチを予め調整しておき、その後当該マスターバッチとポリカーボネート樹脂（Ａ）および（Ｃ）、（Ｄ）、（Ｅ）等成分を、所望の組成で混合することもできる。そして、これらの混合物は通常の一軸または二軸押出機を用いて容易に溶融混練され、ペレット化される。
【００４５】
本発明のポリカーボネート樹脂組成物には、公知の添加剤、例えばフェノール系またはリン系熱安定剤［２，６−ジ−ｔ−ブチル−４−メチルフェノール、２−（１−メチルシクロヘキシル）−４，６−ジメチルフェノール、４，４′−チオビス−（６−ｔ−ブチル−３−メチルフェノール）、２，２−メチレンビス−（４−エチル−６−ｔ−メチルフェノール）、ｎ−オクタデシル−３−（３，５−ジ−ｔ−ブチル−４−ヒドロキシフェニル）プロピオネート、トリス（２，４−ジ−ｔ−ブチルフェニル）フォスファイト、４，４′−ビフェニレンジホスフィン酸テトラキス−（２，４−ジ−ｔ−ブチルフェニル）等］、紫外線吸収剤［ｐ−ｔ−ブチルフェニルサリシレート、２，２′−ジヒドロキシ−４−メトキシベンゾフェノン、２−（２′−ヒドロキシ−４′−ｎ−オクトキシフェニル）ベンゾトリアゾール等］、滑剤［パラフィンワックス、ｎ−ブチルステアレート、合成蜜蝋、天然蜜蝋、グリセリンモノエステル、モンタン酸ワックス、ポリエチレンワックス、ペンタエリスリトールテトラステアレート等］、充填剤［炭酸カルシウム、クレー、シリカ、ガラス繊維、ガラス球、ガラスフレーク、カーボン繊維、タルク、マイカ、各種ウィスカー類等］、流動性改良剤［トリフェニルホスフェート等モノリン酸エステルやオリゴマー状の縮合リン酸エスエル等が例示される。］、添着剤［エポキシ化大豆油、流動パラフィン等］、さらには他の熱可塑性樹脂、例えばポリアミド、ポリエチレンテレフタレート、ポリブチレンテレフタレート、非晶性ポリエステル、ポリフェニレンエーテル、ポリメチルメタアクリレート等や各種耐衝撃改良剤（ポリブタジエン、ポリアクリル酸エステル、エチレン・プロピレン系ゴム等のゴムに、メタアクリル酸エステル、スチレン、アクリロニトリル等の化合物をグラフト重合してなるゴム強化樹脂等が例示される。）を必要に応じて添加することができる。
【実施例】
【００４６】
以下に本発明を実施例により具体的に説明するが、本発明はそれら実施例に制限されるものではない。尚、「部」は断りのない限り重量基準に基づく。
【００４７】
実施例にて使用した材料の詳細は、以下のとおりである。
ポリカーボネート樹脂：
・住友ダウ社製カリバー  ２００−２０（分子量：１８６００）
（以下、ＰＣと略記）
ポリテトラフルオロエチレン：
・三菱レイヨン社製、メタブレンＡ３８００
（ポリテトラフロオロエチレン含有混合粉体（ＰＴＦＥ含有量：５０％））
（以下、ＰＴＦＥ−１と略記）
・ダイキン工業社製、ネオフロンＦＡ５００
（通常のポリテトラフルオロエチレン樹脂）
（以下、ＰＴＦＥ−２と略記）
酸化チタン：
・Ｋｒｏｎｏｓ社製Ｋｒｏｎｏｓ２２３０
（塩化メチレン中の沈降カサ密度：１．３ｇ／ｃｃ）
（以下、ＴｉＯ２−１と略記）
・Ｍｉｌｌｅｎｎｉｕｍ  Ｃｈｅｍｉｃａｌ社製ＲＣＬ−４
（塩化メチレン中の沈降カサ密度：１．０ｇ／ｃｃ）
（以下、ＴｉＯ２−２と略記）
・Ｍｉｌｌｅｎｎｉｕｍ  Ｃｈｅｍｉｃａｌ社製ＲＣ−６９
（塩化メチレン中の沈降カサ密度：０．７ｇ／ｃｃ）
（以下、ＴｉＯ２−３と略記）
有機金属塩（以下、金属塩と略記）：
パラトルエンスルホン酸ナトリウム
【００４８】
シリコーン化合物（以下、Ｓｉ難燃剤と略記）：
シリコーン化合物は、一般的な製造方法に従って製造した。すなわち、適量のジオルガノジクロロシラン、モノオルガノトリクロロシランおよびテトラクロロシラン、あるいはそれらの部分加水分解縮合物を有機溶剤中に溶解し、水を添加して加水分解して、部分的に縮合したシリコーン化合物を形成し、さらにトリオルガノクロロシランを添加して反応させることによって重合を終了させ、その後、溶媒を蒸留等で分離した。上記方法で合成したシリコーン化合物の構造特性は、以下のとおり：
・主鎖構造のＤ／Ｔ／Ｑ単位の比率：４０／６０／０（モル比）
・全有機官能基中のフェニル基の比率（＊）：６０モル％
・末端基：メチル基のみ
・重量平均分子量（＊＊）：１５，０００
＊：フェニル基は、Ｔ単位を含むシリコーン中ではＴ単位にまず含まれ、残った場合がＤ単位に含まれる。Ｄ単位にフェニル基が付く場合、１個付くものが優先し、さらにフェニル基が残余する場合に２個付く。末端基を除き、有機官能基は、フェニル基以外は全てメチル基である。
＊＊：重量平均分子量は、有効数字２桁。
【００４９】
配合方法としては、前述の各種原料を表２に示す配合比率にて一括してタンブラーに投入し１０分間乾式混合した後、３７ｍｍ二軸押出機（神戸製鋼製ＫＴＸ３７）を用いて溶融温度２８０℃にて溶融混練し、ポリカーボネート樹脂組成物のペレットを得た。
【００５０】
得られたペレットから、射出成形機（日本製鋼所製Ｊ１００Ｅ−Ｃ５）を用いて溶融温度２８０℃の条件下、ＡＳＴＭ仕様の機械物性評価用試験片、ＵＬ９４燃焼性評価用の試験片（１．０ｍｍ厚み）、光反射性と表面外観を評価する３段プレートを作成した。
【００５１】
評価方法はそれぞれ下記のとおりである。
１．難燃性：
下記のＵＬ９４Ｖ垂直燃焼試験法に準拠して燃焼性を評価した。該試験片を温度２３℃湿度５０％の恒温室の中で４８時間放置し、アンダーライターズ・ラボラトリーズが定めているＵＬ９４試験（機器の部品用プラスチック材料の燃焼性試験）に準拠した難燃性の評価を行った。ＵＬ９４Ｖとは、鉛直に保持した所定の大きさの試験片にバーナーの炎を１０秒間接炎した後の残炎時間やドリップ性から難燃性を評価する方法であり、以下のクラスに分けられる。
【００５２】
【表１】
2006241262.tif 000003
【００５３】
表１に示す残炎時間とは、着火源を遠ざけた後の試験片が有炎燃焼を続ける時間の長さであり、ドリップによる綿の着火とは、試験片の下端から約３００ｍｍ下にある標識用の綿が、試験片からの滴下（ドリップ）物によって着火されるかどうかによって決定される。評価の基準は、１．０ｍｍ厚さの試験においてＶ−１以上を合格とした。
【００５４】
２．光反射性：
長さ９０ｍｍ、幅４０ｍｍの３段プレート（厚み３、２、１ｍｍ）状試験片を作成し、厚み１ｍｍの部分につき波長４００〜８００ｎｍにおけるＹ値を分光光度計（村上色彩技術研究所製ＣＭＳ−３５ＳＰ）により測定した。Ｙ値が９４％以上となるものを合格とした。
【００５５】
３．耐衝撃性：
ＡＳＴＭ  Ｄ−２５６に準じてノッチ付アイゾット衝撃強度を測定し、衝撃値が３０ｋｇ・ｃｍ／ｃｍ以上を合格とした。厚みは３．２ｍｍ。
【００５６】
４．表面外観
長さ９０ｍｍ、幅４０ｍｍの３段プレート（厚み３、２、１ｍｍ）状試験片を作成し、その表面外観の状態（シルバーストリークと表面肌荒れ（ピンホール発生）の状態）を目視にて観察した。
【００５７】
５．滞留後の表面外観
得られたペレットを用いて、射出成形機（日本製鋼所製Ｊ１００Ｅ−Ｃ５）にて溶融温度３００℃の条件下、１０分滞留を行い、表面外観を評価する３段プレートを作成し、その成形品表面のシルバーストリーク発生の有無を目視にて観察した。
【００５８】
表２  配合比率と評価結果
【００５９】
【表２】
2006241262.tif 000004
表面外観の判定：  ○：無し    ×：有り
＊：塩化メチレン中の沈降カサ密度
【００６０】
実施例１〜３に示すように、本発明の必須成分および各成分の配合量の規定値範囲を満足するものについては、難燃性、光反射性、衝撃強度、表面外観（シルバーストリークと肌荒れの発生状況、更には滞留後のシルバーストリーク）等全ての性能の規格を満たしていた。
【００６１】
一方、比較例１〜５に示すように、本発明の必須成分および各配合成分の配合量の規定値範囲を満足しないものについては、それぞれ次の欠点を有していた。
【００６２】
比較例１においては、本発明の酸化チタンの塩化メチレン中の沈降カサ密度が請求範囲のより低いため、熱安定性の不足に起因する滞留後の表面外観に劣っていた。
比較例２においては、本発明の酸化チタンの塩化メチレン中の沈降カサ密度が請求範囲のより更に低いため、熱安定性の不足に起因する滞留後の表面外観が更に劣っていた。  
比較例３においては、本発明のポリテトラフルオロエチレン含有混合粉体の配合量が規定範囲の下限より少ないため、難燃性および滞留後の表面外観に劣っていた。
比較例４においては、逆に本発明のポリテトラフルオロエチレン含有混合粉体の配合量が規定範囲の上限より多いため、衝撃強度が低下し、かつ表面外観および滞留後の表面外観に劣っていた。
比較例５においては、本発明のポリテトラフルオロエチレン含有混合粉体の替わりに通常のポリテトラフルオロエチレン樹脂を用いたため、衝撃強度が低下し、かつ表面外観（肌荒れの発生）および滞留後の表面外観に劣っていた。